ХИМИЧЕСКИ ОТВЕРЖДАЕМАЯ "ВСЕ В ОДНОМ" УПЛОТНЕНИЕ-ПРОСТАВКА ТЕПЛОЙ КРОМКИ

1. Композиция, содержащая:
(А) 10-65 мас.% влагоотверждаемого силанфункционального эластомерного органического полимера;
(В) 0,1-3 мас.% катализатора конденсации;
(С) 15-25 мас.% физического ускорителя сушки;
(D) 5-30 мас.% агента высвобождения воды, который высвобождает воду в температурном интервале нанесения;
(Е) 0-30 мас.% наполнителя;
(F) 0-30 мас.% нереакционноспособного эластомерного органического полимера;
(G) 0-5 мас.% мостика;
(Н) 0-5 мас.% химического ускорителя сушки иного, чем ингредиент (G);
(I) 0-5 мас.% промотора адгезии иного, чем ингредиенты (G) и (Н);
(J) 0-20 мас.% микрокристаллического воска, который является твердым при 25°C;
(К) 0-3 мас.% противостарителя; и
(L) 0-20 мас.% вещества, повышающего клейкость.
2. Композиция по п.1, где композицию получают в виде многокомпонентной композиции, содержащей (I) влажную часть и (II) сухую часть, и
(I) влажная часть содержит
необязательно (F) нереакционноспособный эластомерный органический полимер;
(D) агент высвобождения воды;
необязательно (J) воск;
необязательно (L) вещество, повышающее клейкость; и
необязательно (Е) усиливающие и расширяющие наполнители;
необязательно (К) противостаритель; и
(II) сухая часть содержит
(А) влагоотверждаемый силанфункциональный эластомерный органический полимер;
необязательно (F) нереакционноспособный эластомерный органический полимер;
(В) катализатор конденсации;
(С) физический ускоритель сушки;
необязательно (J) воск;
необязательно (L) вещество, повышающее клейкость, и
необязательно (G) мостик;
необязательно (Н) химический ускоритель сушки;
необязательно (К) противостаритель и
необязательно (I) промотор адгезии.
3. Композиция по п.1, где композицию получают как многокомпонентную композицию, содержащую (I) влажную часть и (II) сухую часть, и
(I) влажная часть содержит
(А) влагоотверждаемый силанфункциональный эластомерный органический полимер;
необязательно (F) нереакционноспособный эластомерный органический полимер;
(D) агент высвобождения воды;
необязательно (J) воск;
необязательно (L) вещество, повышающее клейкость; и
необязательно (Е) усиливающие и расширяющие наполнители;
необязательно (К) противостаритель; и
(II) сухая часть содержит
необязательно (F) нереакционноспособный эластомерный полимер;
(В) катализатор конденсации;
(С) физический ускоритель сушки;
необязательно (J) воск;
необязательно (L) вещество, повышающее клейкость, и
необязательно (G) мостик;
необязательно (Н) химический ускоритель сушки;
необязательно (К) противостаритель и
необязательно (I) промотор адгезии.
4. Способ получения композиции по п.2, включающий в себя:
1) смешение при сдвиге ингредиентов, содержащих (А), необязательно (F), (В) и (С), с образованием сухой части и
2) смешение при сдвиге ингредиентов, содержащих (D) и по меньшей мере один из (F) или (J), с образованием влажной части.
5. Изоляционный стеклопакет 201, содержащий:
первую стеклопанель 101;
вторую стеклопанель 102, пространственно отделенную промежутком от первой стеклопанели 101; и
отвержденный продукт 103 композиции по любому из пп.1-3, расположенный между первой и второй стеклопанелями,
где отвержденный продукт 103 образует проставку, уплотнение, барьер для влаги, газовый барьер и осушающую матрицу между первой и второй стеклопанелями.
6. Способ получения изоляционного стеклопакета по п.5, включающий:
i) размещение первой стеклопанели и второй стеклопанели в параллельное положение, пространственно разделенное межпанельным пространством,
ii) нанесение композиции в межпанельное пространство по периметру первой стеклопанели и второй стеклопанели и
iii) отверждение композиции.
7. Способ получения изоляционного стеклопакета по п.5, включающий:
i) нанесение композиции в качестве филаментного уплотнения по периметру первой стеклопанели,
ii) перемещение второй стеклопанели в параллельное положение с первой стеклопанелью, так что первая стеклопанель и вторая стеклопанель пространственно разделены межпанельным пространством,
необязательное iii) заполнение межпанельного пространства газом,
iv) спрессовывание второй стеклопанели с филаментным уплотнением, образованным на первой стеклопанели, и
v) отверждение композиции.
8. Способ получения изоляционного стеклопакета по п.5, включающий:
i) нанесение композиции в качестве филаментного уплотнения на подложку, к которой композиция адгезирует хуже, чем к стеклу,
ii) перенос филаментного уплотнения с подложки на первую стеклопанель,
iii) спрессовывание первой стеклопанели и второй стеклопанели вместе в параллельном положении и
iv) отверждение композиции.
9. Способ отверждения композиции по п.1, где отверждение композиции осуществляется при нагревании композиции в температурном интервале от 80 до 110°C в процессе нанесения композиции на подложку, после нанесения композиции на подложку или их комбинации.
10. Композиция по п.1, где ингредиент (А) выбран из группы, состоящей из силилированного сополимера изо-моноолефина и винилароматического мономера, силилированного гомополимера изо-моноолефина, силилированного гомополимера винилароматического мономера и их комбинации.
11. Композиция по п.1, где ингредиент (А) выбран из группы, состоящей из силилированного сополимера изобутилена и алкилстирола, силилированного гомополимера изобутилена, силилированного сополимера изопрена и изобутилена, силилированного гомополимера алкилстирола и их комбинации.
12. Композиция по п.1, где ингредиентом (В) является соединение олова(IV).
13. Композиция по п.1, где ингредиент (С) выбран из группы, состоящей из цеолитов, молекулярных сит и их комбинации.
14. Композиция по п.1, где ингредиентом (D) является осажденный карбонат кальция.
15. Композиция по п.1, дополнительно содержащая по меньшей мере один из ингредиентов (Е), (F), (G), (H), (I), (J), (K) или (L), где ингредиент (Е) выбран из группы, состоящей из усиливающего наполнителя, расширяющего наполнителя, тиксотропного наполнителя, пигмента и их комбинации; ингредиентом (F) является полиизобутилен, ингредиент (G) содержит алкоксисилан, олигомерный продукт взаимодействия алкоксисилана или их комбинацию; ингредиент (I) выбран из группы, состоящей из тетраэтилортосиликата, гамма-аминопропилтриэтоксисилана, метакрилоксипропилтриметоксисилана, (этилендиаминпропил)триметоксисилана и (гамма-изоцианопропил)триэтоксисилана и их комбинации; ингредиентом (J) является неполярный углеводород; ингредиент (К) выбран из группы, состоящей из антиоксиданта, УФ-поглотителя, УФ-стабилизатора, термостабилизатора и их комбинации; и ингредиент (L) выбран из группы, состоящей из алифатической углеводородной смолы, гидрированной терпеновой смолы, сложных эфиров канифоли, гидрированных глицериновых сложных эфиров канифоли и их комбинации.
16. Способ, включающий:
I) введение (D) 5-30 мас.% агента высвобождения воды, который высвобождает воду в температурном интервале нанесения композиции, содержащей:
(А) 10-65 мас.% влагоотверждаемого силанфункционального эластомерного органического полимера;
(В) 0,1-3 мас.% катализатора конденсации;
(С) 15-25 мас.% физического ускорителя сушки;
(Е) 0-30 мас.% наполнителя;
(F) 0-30 мас.% нереакционноспособного эластомерного органического полимера;
(G) 0-5 мас.% мостика;
(Н) 0-5 мас.% химического ускорителя сушки иного, чем ингредиент (G);
(I) 0-5 мас.% промотора адгезии иного, чем ингредиенты (G) и (Н);
(J) 0-20 мас.% микрокристаллического воска, который является твердым при 25°C;
(К) 0-3 мас.% противостарителя и
(L) 0-20 мас.% вещества, повышающего клейкость; и
II) высвобождение воды из гидратированного агента, высвобождения воды с отверждением, в результате продукта стадии I).